다음 으로 , 실시 예 10 의 다 중유 화 ( O / W / S ) 제형 과 비 교예 6 의 일반 유화 ( O / W ) 제형 의 조성물 을 - 20 ℃ 의 저온 에서 보관 하 면서 , 각 제형 의 내상 에 포함 된 효능 성분 인 멜라 솔 브 TM 석출 역가 를 현미경 ( Nikon 사 , 모델 명 : Eclipse 80 i Microscope ) 으로 확인 하 였 다 . 오른쪽 이미지 는 왼쪽 이미지 의 편광 이미지 이 다 . 그 결과 , 비 교예 6 의 일반 유화 ( O / W ) 제형 은 저온 보관 2 주 후 멜라 솔 브 TM 의 석출 ( 화살표 ) 이 관찰 되 었 으나 ( 도 13 ) , 실시 예 10 의 다 중유 화 ( O / W / S ) 제형 에서 는 저온 보관 4 주 후 에 도 멜라 솔 브 TM 가 석출 되 지 않 았 다 ( 도 14 ) . 이 는 본 발명 의 다중 유화제 형 이 용해도 가 낮 아 석출 이 잘 된다는 문제 가 있 는 멜라 솔 브 TM 와 같 은 효능 물질 을 석출 없이 안정 적 으로 포함 할 수 있 음 을 의미 한다 .